(57)【特許請求の範囲】
【請求項１】
連続的に供給される下面材上に水を発泡剤の一成分とする発泡原液組成物を撒布、供給して発泡原液組成物層を形成する原液組成物撒布工程、前記発泡原液組成物層の上に上面材を供給して発泡原液組成物積層体とする上面材供給工程、前記発泡原液組成物積層体を加熱して発泡硬化させて硬質ポリウレタンフォームとする発泡工程、前記硬質ポリウレタンフォームの周囲に、長さ方向に間欠的に裁断位置又はその隣接位置に帯状体を巻回固定する帯状体巻回工程、及び前記硬質ポリウレタンフォームを裁断する裁断工程を有する硬質ポリウレタンフォームの製造方法。
【請求項２】
前記帯状体が粘着テープである請求項１に記載の硬質ポリウレタンフォームの製造方法。
【請求項３】
連続的に供給される下面材上に水を発泡剤の一成分とする発泡原液組成物を撒布、供給して発泡原液組成物層を形成する原液組成物撒布工程、前記発泡原液組成物層の上に上面材を供給して発泡原液組成物積層体とする上面材供給工程、前記発泡原液組成物積層体を加熱して発泡硬化させて硬質ポリウレタンフォームとする発泡工程、前記硬質ポリウレタンフォームの長さ方向に間欠的に裁断位置又はその隣接位置に前記下面材上端部と上面材の端部とを粘着テープにて貼着固定する粘着テープ貼着工程、及び前記硬質ポリウレタンフォームを裁断する裁断工程を有する硬質ポリウレタンフォームの製造方法。
【発明の詳細な説明】
【０００１】
【発明の属する技術分野】
本発明は、製造ラインで連続的に生産される硬質ポリウレタンスラブフォームの製造方法に関する。
【０００２】
【従来の技術】
硬質ポリウレタンスラブフォームは、一般的にはクラフト紙、フィルム、金属箔等の下面材を原反より巻き戻して連続的に供給し、この下面材上にポリオール成分とイソシアネート成分とをミキシングヘッドにて混合した発泡原液組成物を撒布、供給して発泡原液組成物層を形成し、この発泡原液組成物層の上に下面材と同じか又は異なる材料にて形成された上面材を供給し、加熱して発泡、硬化させることにより製造されている。連続体として形成された硬質ポリウレタンスラブフォームは、適宜所定長さに裁断され、さらに所定厚み、形状に裁断されて断熱材等の用途に供される。
【０００３】
上記の製造工程においては、裁断による幅方向のスクラップの発生を低減するために、断面図にて図１に示したように、発泡原液組成物の撒布前もしくは撒布後上面材を供給する前に、下面材１２を折り曲げて断面長方形の容器形状とし、上面材１４は硬質ポリウレタンフォーム１０の上面を覆うように供給され、上下をダブルコンベアにより挟持し、左右側面をローラーにて押さえつつ発泡硬化が行われ、断面がほぼ長方形ないし正方形であり、ほぼ全周が面材にて被覆された状態で硬質ポリウレタンスラブフォームが連続的に形成され、適宜の長さに裁断されている。
【０００４】
【発明が解決しようとする課題】
しかし、硬質ポリウレタンフォームの表面は、硬化反応と発泡、硬化後の冷却により収縮を起こし、フォームのショルダー部であって面材で補強されていない下面材と上面材の近接部（図１の円内Ｐ部）において、図２（図１におけるＰ部の拡大図）にて示したように、フォームにクラックが発生する場合がある。係るクラックの発生により、大きな裁断ロスが発生したり、所定サイズの硬質ポリウレタンフォームパネルが製造できないという問題が発生する。
【０００５】
近年、発泡剤であるフロンがオゾン層破壊等を引き起こすことから、発泡剤として水を使用することが求められており、水を発泡剤とした硬質ポリウレタンフォームについてはとりわけクラック発生が起こりやすいという問題がある。
【０００６】
本発明の目的は、水を発泡剤の一成分として使用した場合であっても上記のようなクラックを生じない硬質ポリウレタンフォームの製造方法を提供することにある。
【０００７】
【課題を解決するための手段】
本発明の硬質ポリウレタンフォームの製造方法は、連続的に供給される下面材上に水を発泡剤の一成分とする発泡原液組成物を撒布、供給して発泡原液組成物層を形成する原液組成物撒布工程、前記発泡原液組成物層の上に上面材を供給して発泡原液組成物積層体とする上面材供給工程、前記発泡原液組成物積層体を加熱して発泡硬化させて硬質ポリウレタンフォームとする発泡工程、前記硬質ポリウレタンフォームの周囲に、長さ方向に間欠的に裁断位置又はその隣接位置に帯状体を巻回固定する帯状体巻回工程、及び前記硬質ポリウレタンフォームを裁断する裁断工程を有することを特徴とする。
【０００８】
連続的に生産され、加熱のためのオーブンなどから送り出されてくる硬質ポリウレタンスラブフォームの周囲を帯状体を巻回固定することにより、上面材と下面材との境界部において発生するフォームのクラックの発生が防止される。
【０００９】
帯状体は連続的に生産される硬質ポリウレタンスラブフォームにおいて、長さ方向に間欠的に巻き付けるだけでよい。
【００１０】
上述の製造方法において、前記帯状体は粘着テープであることが好ましい。
【００１１】
帯状体として、樹脂テープや紐を使用してもよいが、粘着テープの使用により、巻き付け、貼着するだけで、特に縛り付ける作業が不要であり、帯状体巻回工程が簡便に行える。
【００１２】
本発明の硬質ポリウレタンフォームの製造方法は、連続的に供給される下面材上に水を発泡剤の一成分とする発泡原液組成物を撒布、供給して発泡原液組成物層を形成する原液組成物撒布工程、前記発泡原液組成物層の上に上面材を供給して発泡原液組成物積層体とする上面材供給工程、前記発泡原液組成物積層体を加熱して発泡硬化させて硬質ポリウレタンフォームとする発泡工程、前記硬質ポリウレタンフォームの長さ方向に間欠的に裁断位置又はその隣接位置に前記下面材上端部と上面材の端部とを粘着テープにて貼着固定する粘着テープ貼着工程、及び前記硬質ポリウレタンフォームを裁断する裁断工程を有することを特徴とする。
【００１３】
係る構成によっても、上面材と下面材との境界部において発生するフォームのクラックの発生が防止される。
【００１４】
粘着テープによる貼着固定は、上述の発明と同様に連続的に生産される硬質ポリウレタンスラブフォームに対して、長さ方向に間欠的に行うだけでよい。
【００１５】
上述のいずれの製方法においても、硬質ポリウレタンフォームの発泡剤はＨＦＣないしＨＣＦＣに加えて水を１成分とするものであることが好ましい。
【００１６】
本発明にいう硬質ポリウレタンフォームは、ウレタン結合とウレア結合にて重合体が形成された通常の硬質ポリウレタンフォームであってもよく、イソシアヌレート結合をも重合体を形成する結合して含むイソシアヌレートフォームであってもよい。
【００１７】
【発明の実施の形態】
本発明の実施の形態を図面に基づいて説明する。
図３は、発泡工程を終了して加熱装置から送り出されてきた硬質ポリウレタンスラブフォームの一部を示したものであり、図４はＸ−Ｘの断面図である。該硬質ポリウレタンスラブフォームは硬質ポリウレタンフォーム１０と下面材１２、上面材１４にて構成されており、帯状体１６が連続的に送り出される長さ方向に所定の間隔をおいて、間欠的に巻き付けられている。
【００１８】
帯状体１６の間隔は特に限定されるものではなく、狭くてもよいが、間隔が大きすぎるとクラックが発生する。帯状体１６の間隔は、１．０ｍ以下であることが好ましい。ただし、等間隔である必要はない。帯状体１６の貼着位置は、裁断して得られるパネル状の硬質ポリウレタンフォームの裁断端部とその間であることが好ましい。かかる構成により、裁断時のクラック発生が防止できる。
【００１９】
帯状体は、公知の樹脂製ないし繊維製のリボン、紐、テープ、ロープ等が限定なく使用可能であるが、上述のように粘着テープの使用が好ましい。
【００２０】
図５は、下面材１２の上端部と上面材１４の端部とを粘着テープ２０にて貼着固定した例を示したものである。
【００２１】
図６は、連続生産される硬質ポリウレタンフォームに粘着テープ２０を貼着し、裁断してパネル状のフォームを製造する例を示したものである。図６（ａ）は裁断位置に粘着テープを隣接して貼着し、その間で裁断する例である。また図６（ｂ）は、裁断位置に幅の広い粘着テープを貼着し、その幅の中央部近傍で裁断する例である。これらの方法により、端部に帯状体が設けられたフォームが得られる。いずれのパネル状のフォームにおいても、中央部に粘着テープ２０が巻回、貼着されている。
【００２２】
図３〜図５において使用する粘着テープは、特に限定されるものでなく、クラフト紙の片面に粘着剤を塗布したクラフトテープ（紙粘着テープ）、樹脂フィルムの片面に粘着剤を塗布した粘着テープ、織布と樹脂フィルムの複合フィルムに粘着剤を塗布した粘着テープなどが例示される。テープの幅は特に限定されるものではないが、１０ｍｍ〜２００ｍｍ程度であることが取り扱い上好ましい。使用するテープの幅は貼着位置により異なってもよい。
【００２３】
帯状体巻回工程、粘着テープ貼着工程は、手作業で行ってもよく、機械的に行ってもよい。機械的に行う場合には、巻き取った粘着テープを硬質ポリウレタンスラブフォームの周囲に設置したガイドを移動させてフォームに巻き付け、或いは貼着する方法が例示される。
【００２４】
上述の発泡原液組成物の撒布は、トラバース方式にて行ってもよく、ミキシングヘッドにて混合された組成物を、流路を分岐させて直線状に配列された吐出孔から供給するいわゆるトーナメントノズル方式にて行ってもよい。
【００２５】
【実施例】
以下、本発明の構成と効果を具体的に示す実施例等について説明する。
下面材、上面材共に１００ｇ／ｍ2 のクラフト紙を使用し、硬質ポリウレタンフォーム原液組成物として、ソフラン原液Ｐ−２０１−５（イソシアネート成分）／３１４−５７Ｃ（ポリオール成分）の組合せ（東洋ゴム工業製）を使用し、幅１０８０ｍｍ，厚さ３５０ｍｍの硬質ポリウレタンスラブフォームを製造した。この硬質ポリウレタンフォーム原液組成物の発泡剤は、ポリオール成分中のポリオール化合物１００重量部に対して発泡剤としてＨＣＦＣ−１４１ｂを１２．０重量部、水を１．０重量部含有するものであった。
【００２６】
発泡工程においては、上下方向に厚みを規制するダブルコンベアを、また左右方向に幅を規制するローラーを備えたオーブンを使用し、４０℃にて加熱、発泡硬化した。
【００２７】
オーブンを出たところで０．６ｍ間隔で幅５０ｍｍの市販の紙粘着テープを手作業にてフォームの周囲に巻き付けた。次いで長さ２ｍとなるようにカッターにて裁断した。
【００２８】
得られた硬質ポリウレタンフォームの下面材と上面材の境界部には、クラックは全く認められなかった。
【００２９】
比較のために紙粘着テープを巻き付けずに製造したフォームには、下面材と上面材の境界部において深さが０．３ｍ程度のクラックの発生が認められた。
【図面の簡単な説明】
【図１】断面視にて容器状に折り曲げられた下面材と平坦な上面材とを備えた硬質ポリウレタンスラブフォームの断面図
【図２】図１に示した硬質ポリウレタンスラブフォームの下面材上端部と上面材の境界部Ｐに発生したクラックを示した図
【図３】連続生産される硬質ポリウレタンスラブフォームに、帯状体を間欠的に巻き付けた状態を示した図
【図４】帯状体を間欠的に巻き付けた硬質ポリウレタンスラブフォームの断面図
【図５】連続生産される硬質ポリウレタンスラブフォームの下面材上端部と上面材端部を粘着テープで貼着固定した状態を示した斜視図
【図６】裁断端部に粘着テープを巻回貼着した例を示した図
【符号の説明】
１０  硬質ポリウレタンフォーム
１２  下面材
１４  上面材
１６  帯状体
【図１】
0004183965.tif 000002
【図２】
0004183965.tif 000003
【図３】
0004183965.tif 000004
【図４】
0004183965.tif 000005
【図５】
0004183965.tif 000006
【図６】
0004183965.tif 000007